(57)【特許請求の範囲】
【請求項１】
ＣＮＴｓをボールミルにより５時間研磨した後、平均長さ１μｍのＣＮＴｓを得るステッ
プＳ１１と、ＣＮＴｓを機能修飾し、濃硝酸と濃硫酸の体積比３：１の混酸を混酸システ
ムとして使用し、ステップＳ１１で得られたＣＮＴｓを前記混酸システムに分散させ、１
３５℃で１４時間攪拌し、室温まで冷却し、ｐＨ＝６．２になるまで蒸留水で洗浄し、凍
結乾燥してＣＮＴｓ―Ｐを得るステップＳ１２を含む、ＣＮＴｓを前処理するステップＳ
１と、
等量のＣＮＴｓ―Ｐ水溶液とアルギン酸ナトリウム溶液を取り均一に混合して金型に入れ
、金型に入れられ均一に混合されたＣＮＴｓ―Ｐ水溶液とアルギン酸ナトリウム溶液との
混合溶液を異なる温度勾配で固体状態に冷却するステップＳ２１と、ステップＳ２１で得
られた固体状態の生成物を凍結乾燥して、３次元ＣＮＴｓ―Ｐ骨格を得るステップＳ２２
とを含む、３次元ＣＮＴｓ―Ｐ骨格を調製するステップＳ２と、
モル比１：２：２でＺｎ（ＮＯ３）２・６Ｈ２Ｏ、Ｆｅ（ＮＯ３）３・９Ｈ２Ｏおよびク
エン酸を改質剤として計量するステップＳ３１と、前記改質剤と前記３次元ＣＮＴｓ―Ｐ
骨格を１：（５〜６）の質量比率で混合し、前記混合物を無水エタノールに溶解し、３０
分超音波処理し、水浴の水分が蒸発して水浴の水分がなくなったときに尿素を混合し攪拌
するステップＳ３２と、ステップＳ３２で調製された混合物を管状炉に入れ、窒素ガス雰
囲気中で焼成し、焼成物を室温まで冷却し、凍結乾燥した後３次元ＣＮＴｓ―Ｆｅ／Ｚｎ
複合材料を得ることを含むステップＳ３３とを含む３次元ＣＮＴｓ―Ｆｅ／Ｚｎ複合材料
を調製するステップＳ３と、を含むことを特徴とする高ｐＨに適合したＣＮＴｓオゾン触
媒の調製方法。
【発明の詳細な説明】
【技術分野】
【０００１】
本発明は、触媒分解技術分野に関し、具体的には高ｐＨに適合したカーボンナノチューブ
オゾン触媒及びその用途に関する。
【背景技術】
【０００２】
中国における産業廃水の排出量が益々高くなっており、廃水高度処理技術の有効な方式と
して、オゾン触媒酸化が近年注目を集めている研究話題になっている。しかしながら、オ
ゾン触媒酸化では、その調製方法が多くの要因によって制限され、その中でもｐＨの影響
が顕著であり、溶液のｐＨが触媒の等電点よりも大きい場合、触媒の正電荷が陰イオン汚
染物と効果的に反応し、溶液のｐＨが触媒の等電点よりも小さい場合、触媒の負電荷が陽
イオン汚染物と効果的に反応するため、ＰＫａ＞ｐＨ＞ＰＺＣまたはＰＺＣ＞ｐＨ＞ＰＫ
ａの場合、触媒オゾン酸化效果が高く、つまり、他の条件下で触媒反応がうまく進行せず
、高ｐＨに適合した触媒を開発することが重要である。
【０００３】
カーボンナノチューブ（ＣＮＴｓ）は潜在的な触媒担体の一種であり、その優れた物理的
および化学的特性により、一定の触媒能力があり、また、前処理されたカーボンナノチュ
ーブは亜鉛鉄などの金属イオンとの間良い錯合作用が発生すると指摘されていたが、単独
のカーボンナノチューブの触媒の活性が限られ酸塩基条件下の触媒反応に適応できなくな
り、そして吸着、濾過および分離材料では、現在の産業要求を満たすためにその気孔率お
よび比表面積を改善する必要がある。したがって、３次元構造のカーボンナノチューブ材
料を調製し、その表面を改質することによって、オゾン触媒酸化技術用の高ｐＨに適合し
たカーボンナノチューブオゾン触媒を提供する。
【発明の概要】
【発明が解決しようとする課題】
【０００４】
現在、触媒ｐＨの適応性に関する研究がほとんどなく、既存の研究によってはｐＨ適応性
をある程度改善できるが、不可避の欠点があり、以上の研究背景を踏み、本発明は、物理
的および化学的前処理前のカーボンナノチューブを担体として使用し、鉄-亜鉛ドーパン
トにより形成された亜鉛鉄スピネルを活性成分として使用し触媒を調製し、ＤＢＰ（フタ
ル酸ジブチル）を標的有機物とし、その触媒活性を調べメカニズムを説明し、オゾン触媒
酸化による実際の産業廃水の高度処理のサポートを提供する。
【０００５】
酸性条件下では、溶液中の過剰な水素イオンにより、オゾンが反応中に過酸化水素を生成
し、過酸化水素がオゾンの分解を促進し、ヒドロキシルラジカルの生成速度を増大する。
具体的なプロセスが以下のとおりである。
【０００６】
0006706404.tif 000002
0006706404.tif 000003
0006706404.tif 000004
0006706404.tif 000005
0006706404.tif 000006
【０００７】
触媒オゾン処理の過程で、二価の鉄および亜鉛イオンが電子をオゾン分子に移動させヒド
ロキシルラジカルの中間生成物を生成し、反応進行を促進し、Ｆｅ２+―Ｆｅ３+―Ｆｅ２
+の連鎖反応を形成する。
【０００８】
アルカリ条件下では、オゾンが水酸化物と反応しヒドロキシルラジカルまたは連鎖反応に
重要な中間生成物を生成し、従って、該触媒のアルカリ条件下での反応促進作用が酸性条
件よりも低下するが、依然として顕著な改善がある。
【課題を解決するための手段】
【０００９】
上記の考えに基づいて、本発明は、Ｚｎ、Ｆｅスピネルを担持するカーボンナノチューブ
及びその触媒オゾン調製方法を考案した。カーボンナノチューブ、Ｚｎ（ＮＯ３）２・６
Ｈ２Ｏ、Ｆｅ（ＮＯ３）３・９Ｈ２Ｏおよびクエン酸などを原料として、浸漬焼成方法に
よって触媒を調製する。ＤＢＰをモデル有機物とし、オゾンの存在下でその触媒性能を調
べ、具体的には以下のとおりである。
【００１０】
一、３次元ＣＮＴｓ―Ｆｅ／Ｚｎ複合材料の調製
カーボンナノチューブ（Ｃａｒｂｏｎ Ｎａｎｏｔｕｂｅｓ、ＣＮＴｓ）は典型的な１次
元ナノ材料であり、軽量で、空間構造が完璧であるとともに、独自の機械的、電気的、化
学的特性を備える。３次元カーボンナノチューブ材料は、長さ、幅、高さの３次元のマク
ロ寸法を有するカーボンナノチューブ組成体その界面原子の割合が比較的高く、従来のマ
クロ材料とは異なる性能を示し、優れた電気的、光学的および磁気特性を有する。
【００１１】
１、カーボンナノチューブの前処理
（１）市販のカーボンナノチューブを５時間ボールミルした後、平均長さ１μｍのＣＮＴ
ｓを得て、ボールミルした後のカーボンナノチューブのアモルファス中断チューブ構造が
増加し、比表面積の活性部位が大幅に増加する。
【００１２】
（２）カーボンナノチューブのカルボキシル基の機能修飾：濃硝酸と濃硫酸の体積比３：
１の混酸を酸酸化システムとして使用し、ステップＳ１１で調製されたＣＮＴｓを前記混
酸システムに分散させ、混酸によってＣＮＴｓの閉じた終端キャップを開き、その反応活
性を向上させる。
【００１３】
続いて、上述混合溶液を１３５℃で１４時間攪拌し、室温まで冷却し、ｐＨ＝６．２にな
るまで洗浄し、凍結乾燥してＣＮＴｓ―Ｐ（Ｃａｒｂｏｎ Ｎａｎｏｔｕｂｅ―Ｐｒｅｐ
ａｒｅ）を得て、前記ＣＮＴｓ―Ｐ側壁に形成された―ＯＨ、―ＣＯＯＨおよびＣ＝Ｏな
どの活性官能基により、ＣＮＴｓの反応活性を向上させる。
【００１４】
図１に示すように、ＣＮＴｓの形態に対する酸化処理時間の影響がＳＥＭで観察された。
未処理のＣＮＴｓチューブの長さが長く、チューブの表面が滑らかで互いに絡み合ってお
り、凝集がより深刻であり、カーボンナノチューブの分散に悪影響を与えることが分かる
。混酸で酸化されたＣＮＴｓには顕著なショートカット現象があり、カーボンナノチュー
ブの表面が粗くなり、チューブの長さが短くなり、互いの絡み合いが減少し、相互絡み合
い現象が大幅に改善され、同時にＣＮＴｓ中の高い欠点密度および竹型構造によって酸化
中に破片が形成される可能性が低くなる。
【００１５】
２、３次元ＣＮＴｓ―Ｐ材料の調製
ＣＮＴｓベースの３次元構造材料は、軽量で多孔質で比表面積が大きいという利点がある
。材料の吸着、濾過および分離に使用され得る。有機および无机吸着に関しては、従来の
粘土や活性炭と比較して、３次元カーボンナノチューブ材料は、より高い平衡速度、より
高い吸着容量および調整可能な表面状態などの利点を有する。
【００１６】
（１）等量のＣＮＴｓ―Ｐ水溶液とアルギン酸ナトリウム溶液を取り、均一に混合し金型
に入れ、異なる温度勾配で固体状態まで冷却し、氷のテンプレート法を使用して柔軟な３
次元ＣＮＴｓ材料を調製し、凍結温度制御によりスポンジ内部構造を調整制御する。比較
的高温で凍結すると、水が大きい氷の結晶を生成し、凍結乾燥して大孔径構造を取得し、
皮下的低温で凍結すると、水が小さい氷の結晶を生成し、凍結乾燥して小孔径構造を取得
する。３次元ＣＮＴｓ材料の機械的変形を制御することにより、その吸着速度を制御し、
触媒材料分野での用途が改善される。
【００１７】
（２）ステップＳ２１で得られた固体状態の生成物を凍結乾燥した後３次元ＣＮＴｓ―Ｐ
を取得する
氷テンプレート法は、多層構造を取得するための有効な方法である。その強力な機械的特
性、生体適合性および幅広い供給源により、アルギン酸ナトリウムは３次元構造材料を強
化するために使用される。ＣＮＴｓ―Ｐおよびアルギン酸ナトリウムを組成単元として３
次元材料を構築する。
【００１８】
まず、等量のアルギン酸ナトリウム溶液およびＣＮＴｓ―Ｐ溶液をとり、完全に均一に混
合し、対象の金型に流し込み、予め凍結した鋼板上にしばらく置いてから、冷蔵庫で様々
な温度で冷凍する。
【００１９】
次に、凍結過程中に、氷の結晶の成長速度および核形成速度により氷の結晶の成長形態を
制御し、温度勾配がある値を超えると、水が急速に冷却して核を形成し、多数の小さな氷
の結晶を生成し、等方性の氷テンプレートを形成し、氷の昇華後に残る３次元構造が等方
性になる傾向があり、氷の結晶の成長速度が水冷却核形成速度よりもはるかに高い場合、
氷の結晶が温度勾配に合わせて成長し、氷の結晶サイズが大きくない異方性の氷テンプレ
ートを生成する。
【００２０】
この過程では、カーボンナノチューブおよびアルギン酸ナトリウムが組成単元として生成
された氷の結晶で押圧され、比較的均一な配向の膜状組成体に積み重ね、これらの膜状組
成体が互い接触し接続された３次元層間ネットワーク構造を形成し、氷の昇華後に残る３
次元構造が異方性になる傾向がある。本発明では、凍結温度が―５０℃であり、真空度＜
２０Ｐａ、干燥時間が４８ｈであり、つまり氷の結晶の成長速度が水冷却核形成速度より
もはるかに高く、形成した氷テンプレートが異方性になる傾向がある。本発明は、氷テン
プレート法を使用して、異なる形状およびサイズを有する３次元ＣＮＴｓ骨格を調製し、
低い密度（１６．５ｍｇ／ｃｍ３）を有する。
【００２１】
３、３次元ＣＮＴｓ―Ｆｅ／Ｚｎ複合材料の調製
（１）モル比１：２：２でＺｎ（ＮＯ３）２・６Ｈ２Ｏ、Ｆｅ（ＮＯ３）３・９Ｈ２Ｏお
よびクエン酸を改質剤として取り、Ｆｅ３+、Ｚｎ２+によりＣＮＴ表面で大量の活性部位
を提供する。クエン酸を錯合剤として、金属イオンのＣＮＴｓ―Ｐ表面への担持を強化し
、触媒の安定性を高め、一方、クエン酸を燃焼剤として調製された酸化物前駆体の粒子径
が小さく、分散度が良好である。
【００２２】
（２）前記改質剤と前記３次元ＣＮＴｓ―Ｐを１：（５−６）の比例で無水エタノール中
に溶解し、３０分超音波処理し、水浴で水分がほとんどなくなるまで蒸発すると尿素を加
え攪拌し混合する。
【００２３】
ＣＮＴｓ―Ｐに担持された改質剤の量が最終生成物ＣＮＴｓ―Ｆｅ／Ｚｎの触媒性能に直
接影響し、担持量が不十分であると、ＣＮＴｓ―Ｆｅ／Ｚｎが目的の触媒性能を実現せず
、担持量が多く過ぎると、カーボンナノチューブの壁上の活性部位が覆われ、金属イオン
がしっかり担持されず、簡単に脱落するおそれがある。
ただし、尿素をポロゲンとして使用すると、焼成中の不必要な比表面積の減少を減らすこ
とができる。
【００２４】
（３）ステップ（２）で調製された混合物を管状炉に入れ、窒素ガス雰囲気で焼成し、焼
成物を室温まで冷却し、凍結乾燥した後３次元ＣＮＴｓ―Ｆｅ／Ｚｎ複合材料を得て、具
体的なプロセスパラメータとして、管状炉の焼成中の昇温速度が５℃／分であり、焼成温
度範囲が５００―８００℃であり、焼成時間が４時間である。
【００２５】
カーボンナノチューブが分離しにくい問題、および亜鉛鉄スピネルが析出しやすい問題を
解決するために、本発明は、浸漬焼成法を使用し、ポロゲンを添加し、両者の効果的な結
合を実現し、磁気分離方式により触媒を再利用可能になり、同時にカーボンナノチューブ
上の表面水酸基が金属イオンとの良好な錯合を形成し、金属析出を大幅に削減する。
【００２６】
ただし、窒素ガス流量を５０ｍＬ／分とする必要があり、焼成中に、窒素ガス流量が低す
ぎると、焼成中に生成された排気をできるだけ早く取り除き、窒素ガス流量が高すぎると
、焼成物が乱れ最終収量に悪影響を与える。
【００２７】
二、高ｐＨに適合したカーボンナノチューブオゾン触媒の用途
まず、一定濃度の有機廃水を１Ｌ容量の反応容器に入れ、濃度５０ｍｇ／Ｌの３次元ＣＮ
Ｔｓ―Ｆｅ／Ｚｎを加えて、酸素ボンベ内の酸素がオゾン発生器を通過して一定濃度のオ
ゾンを生成し、オゾンと酸素の混合ガス流れを、触媒オゾン酸化実験のために曝気ヘッド
を介して反応容器の底部に送り、最後に、反応容器の頂端から２％のＫＩ溶液に排気して
吸収処理を行う。
【００２８】
さらに、前記有機廃水中の処理対象は、シュウ酸、シプロフロキサシン、インジゴ、メチ
ルオレンジ、フェノール、フタル酸ジメチルおよびスルファメトキサゾールを含む。ただ
し、フタル酸ジブチル（ＤＢＰ）は環境ホルモンおよび内分泌かく乱物質の一種であり、
中国で規制されている汚染物質のリストに含まれ、一般に印刷および染色の廃水に含まれ
、ＤＨＰがわずかに溶解し除去し難いため、触媒性能検出用のシミュレートされた有機物
質として使用され、本発明では濃度２ｍｇ／ＬのＤＨＰを選択した。
【発明の効果】
【００２９】
従来のオゾン酸化触媒と比較して、本発明の有益な効果は以下のとおりである。
（１）従来のオゾン酸化触媒は酸性条件またはアルカリ条件でのみ適用できるが、本発明
により調製された３次元ＣＮＴｓ―Ｆｅ／Ｚｎ触媒は、酸性条件下で優れた触媒性能を有
し、アルカリ環境でも良好な触媒性能を有する。
（２）本発明において、浸漬焼成法を使用し、ＺｎＦｅ２Ｏ４を３次元ＣＮＴｓの気孔壁
に含浸させＣＮＴｓ―Ｆｅ／Ｚｎ触媒を合成し、調製されたＣＮＴｓ―Ｆｅ／Ｚｎ触媒は
優れた磁気特性を有し、分離が容易で、優れた回収率を有し、１０回実験した後除去率が
１０％しか削減されず、コストを効果的に低減できる。
（３）本発明により調製されたＣＮＴｓ―Ｆｅ／Ｚｎ触媒は優れたヒドロキシルラジカル
生成率を有し、水酸基捕捉剤の存在下でも依然として良好な触媒効果を有する。
（４）本発明により調製された３次元ＣＮＴｓ―Ｆｅ／Ｚｎ触媒は、１次元カーボンナノ
チューブ基触媒よりも、高い気孔率および比表面積を有する。汚染物質の吸着に関しては
、より高い平衡速度、より高い吸着容量及び調整可能な表面状態などの利点を有する。
【図面の簡単な説明】
【００３０】
【図１】本発明の走査型電子顕微鏡画像である。
【図２】本発明の異なるｐＨでのＣＮＴｓ―Ｆｅ／Ｚｎの触媒性能図である。
【図３】本発明の異なるオゾン投与量でのＣＮＴｓ―Ｆｅ／Ｚｎの触媒性能図である。
【図４】本発明のオゾン触媒酸化過程中に亜鉛鉄スピネルとカーボンナノチューブの相乗作用の比較図である。
【図５】本発明のカーボンナノチューブの吸着実験の比較図である。
【図６】本発明のＣＮＴｓ―Ｆｅ／Ｚｎラジカル実験のデータ図である。
【図７】本発明のヒドロキシルクエンチング実験の結果データ図である。
【図８】本発明のＣＮＴｓ―Ｆｅ／ＺｎのＢｏｅｈｍ滴定実験結果データ図。
【図９】本発明のＣＮＴｓ―Ｆｅ／Ｚｎの調製方法の概略フローチャートである。
【００３１】
［符号の説明］
１    酸素ボンベ
２    オゾン発生器
３    反応容器
３１  曝気ヘッド
３２  ミリポアフィルター
３３  ＣＮＴｓ―Ｆｅ／Ｚｎ触媒
４    ＫＩ溶液
【発明を実施するための形態】
【００３２】
本発明によって採用される方法および達成する効果をさらに説明するために、本発明の技
術手段を添付の図面を参照して以下に明確かつ完全に説明する。
【００３３】
実施例一
本実施例は、本発明の高ｐＨに適合したカーボンナノチューブオゾン触媒の調製プロセス
を説明するために用いられる。
１、材料および機器の準備
前記市販のカーボンナノチューブは、重慶渝時興科技有限公司（ＹｕｓＬａｂ Ｔｅｃｈ
ｎｏｌｏｇｙ  Ｃｏ．,  Ｌｔｄ）から購入し、具体的なパラメータは表１に示される。
表１ ＣＮＴパラメータ
【００３４】
0006706404.tif 000007
【００３５】
使用した原料および試薬が表２に示される。
表２ 主要原料および試薬
【００３６】
0006706404.tif 000008
【００３７】
使用した機器および設備が表３に示される。
表３ 主要機器及び設備
【００３８】
0006706404.tif 000009
【００３９】
２、カーボンナノチューブの前処理
（１）市販のカーボンナノチューブを遊星ボールミルに入れボールミルを行い、平均長さ
１μｍのＣＮＴｓを得て、未処理のカーボンナノチューブは顕著な絡合現象があり、且つ
長さが長く、ボールミルで処理されたカーボンナノチューブの絡合が減少し、長さが短く
なり、アモルファス構造が増加し、これらの物理的変化はその触媒性能を改善することが
できる。
【００４０】
（２）不純物を除去し、酸素含有基を添加し、粉砕したＣＮＴｓを５００ｍｇ計量し、８
０ｍＬ混酸（濃硝酸と濃硫酸の体積比３：１）システムに入れ、１３０℃で１４時間攪拌
し、室温まで冷却し、ｐＨ＝６．２まで洗浄し、凍結乾燥してＣＮＴｓ―Ｐを得て、前記
ＣＮＴｓ―Ｐの側壁に形成された―ＯＨ、―ＣＯＯＨおよびＣ＝Ｏなどの活性官能基によ
って、カーボンナノチューブ活性が改善される。
【００４１】
３、３次元ＣＮＴｓ―Ｐ材料の調製
（１）等量のＣＮＴｓ―Ｐ水溶液（２０ｍｇ／ｍＬ）とアルギン酸ナトリウム溶液（８ｍ
ｇ／ｍＬ）を取り、均一に混合し金型に入れ、異なる温度勾配で固体状態まで冷却し、氷
テンプレート法を使用し柔軟な３次元ＣＮＴｓ材料を調製し、凍結温度の制御によりスポ
ンジ内部構造を調節制御する。比較的高温で凍結すると、水が大きな氷の結晶を生成し、
凍結乾燥して大孔径構造を得て、比較的低温で凍結すると、水が小さな氷の結晶を生成し
、凍結乾燥して小孔径構造を得る。３次元ＣＮＴｓ材料の機械変形を制御することにより
、その吸着速度を制御し、それによりその触媒材料分野の用途が改善される。
【００４２】
（２）３次元ＣＮＴｓ―Ｐ骨格の凍結乾燥の具体的なパラメータとして、真空度＜２０Ｐ
ａ、干燥時間が４８ｈであり、ただし、凍結温度と孔径の関係が表４に示される。
表４ 凍結温度と３次元ＣＮＴｓ―Ｐ孔径の関係
【００４３】
0006706404.tif 000010
【００４４】
表４から分かるように、凍結温度が―１０℃から―５０℃に低下することに伴い、３次元
ＣＮＴｓ―Ｐ骨格の孔径も減少し、ネットワークフィルムの厚さも薄くなり、これは、低
い凍結温度条件下で、氷の結晶核形成が加速され、多数の小さいな氷の結晶の生成を助長
するからである。この過程中、ＣＮＴｓ―Ｆｅ／Ｚｎハイブリッド粒子およびアルギン酸
ナトリウムが氷の結晶の端に移動し、多数のコンパートメントが発生し、ＣＮＴｓ―Ｆｅ
／Ｚｎハイブリッド粒子およびアルギン酸ナトリウムの含有量が固定の場合、コンパート
メントの数の増加によりコンパートメントを構成する壁の厚さが薄くなり、孔径が小さく
なり、比表面積が増加し、最終生成物の分解能が増加する。したがって、本発明では凍結
温度が―５０℃であることが好ましい。
【００４５】
４、３次元ＣＮＴｓ―Ｆｅ／Ｚｎ複合材料の調製
（１）１ｇの３次元ＣＮＴｓ―Ｐを計量し、改質剤としてモル比１：２：２でＺｎ（ＮＯ
３）２・６Ｈ２Ｏ、Ｆｅ（ＮＯ３）３・９Ｈ２Ｏおよびクエン酸を取り混合し、３次元Ｃ
ＮＴｓ―Ｐと改質剤の質量比が表５に示される。
表５ ３次元ＣＮＴｓ―Ｐと改質剤の質量比
【００４６】
0006706404.tif 000011
【００４７】
表５から分かるように、改質剤量の増大に伴い、ＣＮＴｓ―Ｆｅ／Ｚｎの触媒性能が最初
に上昇し、その後減少する。この現象は、改質剤の量がカーボンナノチューブの理論担持
値の上限に達した後、継続的に改質剤を増加するとカーボンナノチューブ外壁上の活性部
位が覆われ、ＣＮＴｓ―Ｆｅ／Ｚｎの触媒性能が低下することから発生する。したがって
、本発明では、ＣＮＴｓ―Ｐと改質剤の質量比が１０：５７であり、即ち、本実施例では
１ｇのＣＮＴｓ―Ｐ、１．１４ｇのＺｎ（ＮＯ３）２・６Ｈ２Ｏ、３．０９ｇのＦｅ（Ｎ
Ｏ３）３・９Ｈ２Ｏおよび１．４７ｇのクエン酸を計量することが好ましい。
【００４８】
その後計量したＣＮＴｓ―Ｐと改質剤を無水エタノールに溶解し、３０分超音波処理し、
水浴で水分がほとんどなくなるまで蒸発すると尿素を加え攪拌し混合する。
Ｆｅ３+、Ｚｎ２+によって３次元ＣＮＴｓ孔径表面に大量の活性部位が提供され、クエン
酸により金属イオンのＣＮＴｓ―Ｐ表面への担持が強化され、触媒の安定性が向上し、尿
素をポロゲンとして添加すると、焼成過程中の不必要の比表面積の減少を削減することが
できる。
【００４９】
得られた混合物を管状炉に入れ、流量５０ｍＬ／分の窒素ガス雰囲気下で焼成し、焼成温
度とＣＮＴｓ―Ｆｅ／Ｚｎ触媒オゾン酸化のＤＢＰ除去性能（分解能）の影響が表６およ
び表７に示される。
分解能(％)＝(Ｃ０-Ｃ)／Ｃ０×１００％
表６ ｐＨ＝４場合ＣＮＴｓ―Ｆｅ／Ｚｎ触媒オゾン酸化のＤＢＰ除去性能に対する焼成
温度の影響
【００５０】
0006706404.tif 000012
【００５１】
表７ ｐＨ＝９場合ＣＮＴｓ―Ｆｅ／Ｚｎ触媒オゾン酸化のＤＢＰ除去性能に対する焼成
温度の影響
0006706404.tif 000013
【００５２】
表６及び表７から分かるように、焼成温度が４００℃から６００℃まで上昇すると、ＣＮ
Ｔｓ―Ｆｅ／Ｚｎの触媒性能がますます向上し、焼成温度が６００℃以上に達すると、Ｃ
ＮＴｓ―Ｆｅ／Ｚｎの触媒性能が保持するが、焼成温度が８００℃まで上昇すると、ＣＮ
Ｔｓ―Ｆｅ／Ｚｎの触媒性能が大幅に低下する。図から分かるように、カーボンナノチュ
ーブの比表面積及び孔容積が焼成温度の上昇に伴い、最初に増加し、その後低下する傾向
があり、焼成温度が６００℃である場合得られた触媒性能が最も良い。このような現象は
、焼成温度が高すぎるとカーボンナノチューブの微細構造が破壊され、孔構造が崩壊し、
表面焼結の現象が発生し、その比表面積が減少し、有機物質に対する抵抗能力が低下する
からである。したがって、本発明では焼成温度が６００℃であることが好ましい。
表６および表７を比較すると、本発明により調製された触媒ＣＮＴｓ―Ｆｅ／Ｚｎは、酸
性環境下で優れた触媒性能を有し、アルカリ環境下でも触媒性能が良好であり、良いｐＨ
適応性を有し、従来のオゾン触媒が酸性またはアルカリ環境のみ適用できる欠点を解決し
、適用範囲を大幅に拡大し、市場の見通しが良好である。
焼成物を室温まで冷却し、凍結乾燥してＣＮＴｓ―Ｆｅ／Ｚｎを得る。
【００５３】
実験例
本実験例は、実際応用により高ｐＨに適合したカーボンナノチューブオゾン触媒の相関性
能を説明する。
図９に示すように、２ｍｇ／ＬのＤＢＰ溶液を調製し容積１Ｌの反応容器に入れ、５０ｍ
ｇのＣＮＴｓ―Ｆｅ／Ｚｎを加え、酸素ボンベ１の酸素分圧バルブを調節し、吸気量０．
４Ｌ／分でオゾン反応容器２に酸素を注入し、オゾン生成量が８ｍｇ／分になるように制
御し、オゾンと酸素の混合ガス流れを曝気ヘッド３１を介して反応容器３の底部に送り、
触媒オゾン酸化実験を行い、反応容器の頂端から２％のＫＩ溶液４に排気して吸収処理を
行う。
【００５４】
図１に示すように、未処理のカーボンナノチューブは顕著な絡合現象があり、且つ長さが
長く、処理されたカーボンナノチューブの絡合が減少し、長さが短くなり、アモルファス
構造が増加し、金属イオンがカーボンナノチューブ表面に結晶成長し、大量の活性部位を
提供し、これらの変化によりＣＮＴｓ―Ｆｅ／Ｚｎの触媒性能が改善される。
【００５５】
１、ことなるｐＨでのＣＮＴｓ―Ｆｅ／Ｚｎの触媒性能
図２に示すように、異なるｐＨでの実験により、ＣＮＴｓ―Ｆｅ／Ｚｎの高ｐＨ適応性も
確認され、ＣＮＴｓ―Ｆｅ／Ｚｎの触媒性能は、中性、酸性及びアルカリ性（ｐＨ４―９
）条件下で他の２種類の改質カーボンナノチューブよりも高く、３０分で触媒オゾン酸化
ＤＢＰの除去率が５２％―７３％であり、オゾンのみの条件よりも約４０％高くなる。
【００５６】
２、異なるオゾン投与量の影響
図３に示すように、注入オゾン濃度の増加に伴い、ＣＮＴｓ―Ｆｅ／Ｚｎの触媒性能は、
ＤＢＰの除去率が徐々に上昇するが、増加率が徐々に低下し、注入オゾン濃度が２０ｍｇ
／Ｌである場合一定になる。したがって、本発明は、オゾン濃度２０ｍｇ／Ｌ、ｐＨ＝４
の条件下で行われることが好ましい。
【００５７】
３、相乗作用
図４に示すように、亜鉛鉄スピネルを担持するカーボンナノチューブ触媒（ＣＮＴｓ―Ｆ
ｅ／Ｚｎ）のＤＢＰ分解効果がイオン状態の鉄および亜鉛よりも高く、亜鉛鉄スピネルが
物理的添加されたカーボンナノチューブよりも高い。したがって、浸漬焼成法により、亜
鉛鉄スピネルとカーボンナノチューブがオゾン触媒酸化過程に優れた相乗作用を果たす。
【００５８】
４、吸着実験
カーボンナノチューブの有機物への吸着は、それ自体の特性および有機物の特性に影響さ
れる。カーボンナノチューブは無極性の分子であり、分子量が小さく、極性の強い有機物
および大分子有機物への吸着能力が低い。カーボンナノチューブの吸着バランスを取るた
めに、飽和吸着量が小さいものをオゾン酸化の目標汚染物質として使用する。
【００５９】
図５に示すように、３０分でカーボンナノチューブのＤＢＰの除去率が約１５％であり、
総除去率の約２０％を占めるため、ラジカルの酸化作用がＣＮＴｓ―Ｆｅ／Ｚｎ触媒酸化
によるＤＢＰを除去する主なメカニズムである。
【００６０】
５、ラジカル実験
図６に示すように、単純なオゾン酸化とＣＮＴｓ―Ｆｅ／Ｚｎ触媒を加えたオゾン酸化を
比較組とすると、ＣＮＴｓ―Ｆｅ／Ｚｎの存在下でヒドロキシルラジカルとＨ２Ｏ２の濃
度および消費量が顕著に増加し、ＣＮＴｓ―Ｆｅ／Ｚｎはオゾンのヒドロキシルラジカル
およびＨ２Ｏ２への変換を促進することができる。
【００６１】
６、ヒドロキシルクエンチング実験
原理：塩化物イオンは水中の一般的な陰イオンとして、ＴＢＡと同じヒドロキシルラジカ
ルを捕捉する能力を持ち、リン酸塩と有機物及びオゾンの反応過程での競争作用により反
応が抑制される。
図７に示すように、ヒドロキシルクエンチング実験結果から分かるように、ヒドロキシル
ラジカルの酸化作用および触媒吸着作用は本発明の主なメカニズムである。
【００６２】
７、Ｂｏｅｈｍ滴定実験
Ｂｏｅｈｍ滴定実験は、異なる強度のアルカリと酸性表面酸化物との反応可能性に基づく
酸化物に対する定性的および定量的な分析である。ＮａＨＣＯ３は炭表面のカルボキシル
基のもを中和し、Ｎａ２ＣＯ３は炭表面のカルボキシル基およびラクトン基を中和できる
が、ＮａＯＨは炭表面のカルボキシル基、ラクトン基およびフェノール性水酸基を中和す
ることができる。アルカリ消費量に応じて、対応する官能基の量を算出することができる
。
【００６３】
図８に示すように、Ｂｏｅｈｍ滴定実験により、触媒ＣＮＴｓ―Ｆｅ／Ｚｎ表面の酸素含
有基（水酸基、カルボキシル基）は触媒に大量の活性部位を提供し、ただし表面水酸基は
主な活性中心である。
【要約】      （修正有）【課題】触媒分解技術分野に関し産業廃水の高度処理をサポートする、高ｐＨに適合したカーボンナノチューブオゾン触媒及びその用途を提供する。【解決手段】高ｐＨに適合したカーボンナノチューブオゾン触媒は、カーボンナノチューブ前処理→３次元ＣＮＴｓ―Ｐ骨格調製→３次元ＣＮＴｓ―Ｆｅ／Ｚｎ複合材料調製のステップで取得され、シュウ酸、シプロフロキサシン、インジゴ、メチルオレンジ、フェノール、フタル酸ジメチルおよびスルファメトキサゾールなどの有機廃水に含まれる処理対象に対するの触媒処理に用いられ、該方法は簡単で入手しやすく、調製された３次元ＣＮＴｓ―Ｆｅ／Ｚｎ触媒は磁性を有し、分離可能であり、再利用率が向上し、経済的で環境に優しく、特に酸塩基条件下で、フタル酸ジブチル（ＤＢＰ）に対して良好な触媒活性を示す。【選択図】図１【図１】
0006706404.tif 000014
【図２】
0006706404.tif 000015
【図３】
0006706404.tif 000016
【図４】
0006706404.tif 000017
【図５】
0006706404.tif 000018
【図６】
0006706404.tif 000019
【図７】
0006706404.tif 000020
【図８】
0006706404.tif 000021
【図９】
0006706404.tif 000022